(57)【要約】【課題】  塗装の塗り替えに際して、錆止め層を残し、その錆止め層の上から塗装を塗り替えられるようにすること、及び錆止め層と外塗り層を別々に剥離して塗装の塗り替えを行えるようにすること。【解決手段】  本発明の第一の塗装塗り替え工法は、誘導加熱で鋼部材表面を加熱してその熱で塗膜を軟化させ、錆止め層を残して外塗り層をシート状態で剥離し、残った既存の錆止め層の上に新たな塗料を塗って塗装の塗り替えを行う工法である。本発明の第二の塗装塗り替え工法は、誘導加熱で鋼部材表面を加熱してその熱で塗膜を軟化させ、錆止め層を残して外塗り層をシート状態で剥離し、残った錆止め層を機械器具で切削して除去し、露出した鋼部材に防錆材料を塗布して錆止め層を形成し、その新たに形成された錆止め層の外側に新たな塗料を塗って塗装の塗り替えを行う工法である。【選択図】図１
2018015761.tif 000002
【特許請求の範囲】
【請求項１】
鋼部材表面の塗装を剥離して塗装を塗り替える工法であって、
鋼部材の外側に宛がった誘導加熱装置の誘導加熱で鋼部材表面を加熱して当該鋼部材表面の塗装のうち錆止め層の外側の外塗り層を軟化させる軟化工程と、
軟化した外塗り層を剥離手段によって錆止め層からシート状態あるいは飛散しないで固まった状態で剥離する剥離工程と、
外塗り層の剥離によって露出した既存の錆止め層に新たな塗料を塗って鋼部材の塗装を塗り替える塗り替え工程を備えた、
ことを特徴とする塗装塗り替え工法。
【請求項２】
請求項１記載の塗装塗り替え工法において、
外塗り層を剥離することにより露出した既存の錆止め層をブラスト加工する再ブラスト工程を備え、
前記ブラスト加工された既存の錆止め層に、新たな塗料を塗って鋼部材の塗装を塗り替える塗り替え工程を備えた、
ことを特徴とする塗装塗り替え工法。
【請求項３】
鋼部材表面の塗装を剥離して塗装を塗り替える工法であって、
鋼部材の外側に宛がった誘導加熱装置の誘導加熱で鋼部材表面を加熱して当該鋼部材表面の塗装のうち錆止め層の外側の外塗り層を軟化させる軟化工程と、
軟化した外塗り層を剥離手段によって錆止め層からシート状態あるいは飛散しないで固まった状態で剥離する剥離工程と、
外塗り層の剥離によって露出した錆止め層の一部又は全部を切削する切削工程と、
前記切削工程で一部切削して残された残存錆止め層、又は全部切削されて露出した鋼部材露出面に新たな防錆材料を塗布して新たな錆止め層を形成する錆止め層形成工程と、
前記新たな錆止め層の外側に新たな塗料を塗って鋼部材の塗装を塗り替える塗り替え工程を備えた、
ことを特徴とする塗装塗り替え工法。
【請求項４】
請求項３記載の塗装塗り替え工法において、
一部切削により残された残存錆止め層又は、全部切削により露出した鋼部材露出表面をブラスト加工する再ブラスト工程を備え、
前記ブラスト加工された残存錆止め層又は鋼部材露出表面に、新防錆材料を塗布して新たな錆止め層を形成する錆止め層形成工程と、
前記新たな錆止め層の外側に新たな塗料を塗って鋼部材の塗装を塗り替える塗り替え工程を備えた、
ことを特徴とする塗装塗り替え工法。
【請求項５】
請求項３又は請求項４記載の塗装塗り替え工法において、
鋼よりもイオン化傾向の大きな亜鉛を主体とした防錆材料を塗布して新たな錆止め層を形成して、新たな錆止め層とその上に塗布した新たな塗料との電気化学的作用による犠牲防食作用が得られるようにした、
ことを特徴とする塗装塗り替え工法。
【請求項６】
請求項１から請求項５のいずれか１項に記載の塗装塗り替え工法において、
錆止め層と外塗り層の膨張係数の差異及び鋼部材表面にブラストすることにより生じる凹凸を利用した錆止め層と鋼部材との機械的接合により、錆止め層を残して塗膜を分離できるように誘導加熱装置による加熱温度を、剥離する鋼部材の表面温度が１５０℃〜２００℃となる温度に設定した、
ことを特徴とする塗装塗り替え工法。
【請求項７】
請求項１から請求項６のいずれか１項に記載の塗装塗り替え工法において、
塗り替え前の鋼部材の塗装系が、防錆材料として無機ジンクリッチペイントが用いられた塗装系である、又は、鉛丹もしくは鉛系錆止めペイントが用いられた塗装系である、
ことを特徴とする塗装塗り替え工法。
【発明の詳細な説明】
【技術分野】
【０００１】
本発明は、鋼部材の表面に塗布されている既存の塗膜を剥離して、再度塗装を行う塗装塗り替え工法に関する。本発明において鋼部材とは、橋梁、高架道路、送電鉄塔や電波塔などの建築物といった鋼構造物、それら鋼構造物に使用されている又は使用される鋼製品、鋼部品をはじめとして、各種分野における各種鋼材をいう。
【背景技術】
【０００２】
橋梁の主桁や補鋼材等に利用される鋼部材の表面には塗装が施されている。橋梁等に採用される塗装系は、錆止めに鉛丹や鉛系錆止め塗装を用いるＡ系塗装及びＢ系塗装と、錆止めに無機ジンクリッチペイント（以下、「無機ジンク」という）を用いるＣ系塗装に大別される。従来は多くの鋼橋の塗装系としてＡ系塗装及びＢ系塗装が採用されていたが、現在ではほとんどの鋼橋の塗装系としてＣ系塗装が採用されている。こうしたＡ系塗装やＢ系塗装、Ｃ系塗装といった呼称は、公益社団法人日本道路協会による「鋼道路橋防食便覧」と呼ばれる規準に記載されている。
【０００３】
Ｃ系塗装では、図７（ａ）に示すように、ブラストされた鋼部材Ｘの表面に錆止め用の無機ジンクが塗布され、その外側（上）から霧状のミストコートが噴霧されて無機ジンク中の空気孔が埋められて錆止め層１が形成されている。ミストコートの外側には、エポキシ樹脂やフッ素樹脂、ポリウレタン樹脂等による外塗り層（塗膜）２が形成されている。
【０００４】
他方、Ａ系塗装及びＢ系塗装では、図７（ｂ）に示すように、ブラストされた鋼部材Ｘの表面にエッチングプライマーが塗布され、そのエッチングプライマーの外側（上）に鉛丹あるいは鉛系錆止めペイントが塗布されて錆止め層１が形成されている。鉛丹あるいは鉛系錆止めペイントの外側には、フタル酸樹脂塗料等の樹脂塗料が塗布されて外塗り層２が形成されている。
【０００５】
ところで、鋼構造物の塗装は風雨や紫外線等の様々な要因によって腐食や劣化が生じるため、定期的に塗り替えを行う必要がある。また、Ａ系塗装やＢ系塗装のように、防錆材料として鉛丹が用いられている場合、鋼部材表面のすべての塗装を除去することが防錆面で好ましいが、Ｃ系塗装の場合、錆止め層の無機ジンクが犠牲防食作用を発揮するため、健全である限り、錆止め層を残したまま塗り替えを行うのが好ましいと考えられている。
【０００６】
すべての塗装を除去する場合は、そのまま放置すると塗装を剥離した露出面に新たな錆が発生するため、四時間以内に露出した鋼部材に防錆加工を施さなければならず、作業工程の増加、作業コスト及び材料コストの増加等の観点から、Ｃ系塗装のように防錆効果が高く錆止め層が有害でなく、すべての塗装を除去する必要がない場合には、可能な限り塗装は残しておくのが望ましい。
【０００７】
従来、鋼構造物表面の塗装を剥離する工法として、グラインダーやサンダー、カップブラシ等の機械器具を用いて表面を削り取る工法（特許文献１）や、剥離剤を塗布する化学的な工法（特許文献２）、電磁誘導加熱による誘導加熱で剥離する工法（特許文献３及び４）、サンドブラスト等で塗装を削り取る方法等が提案されている。
【先行技術文献】
【特許文献】
【０００８】
【特許文献１】特開２０１１−０５６３３３号公報
【特許文献２】特許第３９８５９６６号公報
【特許文献３】米国特許第７８５７９１４号公報
【特許文献４】特開２０１４−０１４９３３号公報
【発明の概要】
【発明が解決しようとする課題】
【０００９】
Ｃ系塗装が採用されている場合、錆止め層を残すのが好ましいが、前記機械器具を用いて表面を切削する工法では、錆止め層だけを残して塗装を切削するのは困難であり、切削片や切削粉の飛散防止のための設備に時間やコストがかかるほか、切削粉等の飛散による作業環境の悪化や騒音等、様々な問題が生じる。剥離剤を塗布して塗装を剥離する化学的な処理工法では、気温が２０℃以上にならないと化学反応が活性化しなかったり、また活性化するまでに長時間を要するため、作業スケジュールを組めない等の弊害がある。また、従来の高周波誘導加熱装置はウィンチで吊り上げなければならないほど重いため、使い勝手が悪いという難点がある。ブラストによる工法では、切削粉の飛散防止設備が必要である、設備が大掛かりになる、作業員に高度な粉塵対策が要求される、供給環境では、作業足場を密閉するために大きな風荷重が作用する等の難点がある。
【００１０】
Ａ系塗装やＢ系塗装が採用されている場合、剥離される錆止め層と外塗り層はともに産業廃棄物として扱われるが、両者は、例えばＰＣＢ（ポリ塩化ビフェニル）を含有する塗料が外塗り層に含まれているとその処理方法を変えて対処する必要が生じるため、廃棄処分に際しては両者を明確に分離して廃棄するのが好ましい。この点、前記機械器具では両者を分離して切削することは困難であり、化学的処理方法や誘導加熱による方法、ブラストによる方法では、前記弊害がある。
【００１１】
本発明の解決課題は、鋼部材の塗装の塗り替えに際して、錆止め層を残して外塗り層だけを剥離し、残した錆止め層の上に新たな塗料（新塗料）を塗り替える鋼部材の塗装塗り替え工法を提供することにある。また、残した錆止め層の厚さ方向の一部（表層側）を切削除去して厚さ方向深層側（深層部）を残し、又は、残した錆止め層のすべて（表層側から深層部まで）を切削除去して鋼部材表面を露出させ、残された深層部又は露出した鋼部材露出面に新たな錆止め材（新錆止め材）を塗布し、その新錆止め材に新たな塗料（新塗料）を塗布する鋼部材の塗装塗り替え工法を提供することにある
【課題を解決するための手段】
【００１２】
本発明の第一の塗装塗り替え工法は、鋼部材の表面に錆止め層、外塗り層（塗膜）を備えた鋼部材の塗装塗り替え工法であり、誘導加熱装置による誘導加熱によって鋼部材表面を加熱してその熱で塗膜を軟化させ、錆止め層を残して外塗り層をシート状態あるいは飛散せずに固まった状態で剥離し、鋼部材表面に残った既存の錆止め層の上に新たな塗料（新塗料）を塗ることで鋼部材の塗装を塗り替える工法である。
【００１３】
本発明の第二の塗装塗り替え工法は、第一の塗装塗り替え工法と同様に、誘導加熱装置による誘導加熱によって鋼部材表面を加熱してその熱で塗膜を軟化させ、錆止め層を残して外塗り層をシート状態で剥離し、鋼部材表面に残した錆止め層の厚さ方向の一部（表層側）を切削除去して錆止め層の厚さ方向の深層部を残し、又は、錆止め層の厚さ方向の表層側から深層部までのすべてを切削除去し、表層側を切削除去して残した残存錆止め層に、又はすべてを切削除去して露出させた鋼部材露出面に、防錆効果のある新防錆材料を塗布して新たな錆止め層（新錆止め層）を形成し、その新錆止め層に新たな塗料（新塗料）を塗って新上塗り層を形成する鋼部材の塗装塗り替る工法である。この場合、鋼（Ｆｅ）よりもイオン化傾向の大きな亜鉛（Ｚｎ）を主体とした新防錆材料を塗布して新防錆層を形成することで、新防錆材料とその上に塗布した新塗料との電気化学的作用による犠牲防食作用を得ることができる。
【発明の効果】
【００１４】
本発明の第一の塗装塗り替え工法は次の効果を奏する。
（１）鋼材表面に残した既存の錆止め層を再利用することができるため、施工スピードを大幅に短縮することができるとともに、塗り替えに要するコストを抑えることができる。
（２）外塗り層をシート状態あるいは飛散しないで固まった状態で剥離するため、有害物質を含む塗料が粉塵となって飛散することがなく、作業環境が悪化しない。
（３）鋼材表面の既存の錆止め層を残すため、産業廃棄物の量を削減することができる。
（４）誘導加熱装置を鋼部材に宛がうだけでよいため、作業者の経験や熟練による差が生じにくい。
（５）錆止め層と外塗り層を分離して剥離できるため、外塗り層にＰＣＢが含有されている塗膜も安全にしかも最低限の量で廃棄でき、ＰＣＢやダイオキシンの発生等、産業廃棄物処理による環境への悪影響を低減することができる。
【００１５】
本発明の第二の塗装塗り替え工法は次の効果を奏する。
（１）外塗り層をシート状態あるいは飛散しないで固まった状態で剥離するため、有害物質を含む塗料が粉塵となって飛散することがなく、作業環境が悪化しない。
（２）錆止め層と外塗り層を分離して剥離できるため、外塗り層にＰＣＢが含有されている塗膜も安全にしかも最低限の量で廃棄でき、ＰＣＢやダイオキシンの発生等、産業廃棄物処理による環境への悪影響を低減することができる。
（３）誘導加熱装置を鋼部材に宛がうだけでよいため、作業者の経験や熟練による差が生じにくい。
（４）新錆止め材にイオン化傾向の大きな亜鉛を含有する新防錆材料を塗ることで、その新防錆材料とその上の新塗料との接触による電気化学的な犠牲防食作用で鋼部材の防錆効果が得られる。
【図面の簡単な説明】
【００１６】
【図１】本発明の第一の塗装塗り替え工法の一例を示すフローチャート。
【図２】本発明の第二の塗装塗り替え工法の一例を示すフローチャート。
【図３】本発明の塗装塗り替え工法に用いる高周波誘導加熱装置の一例を示す斜視図。
【図４】（ａ）はヘッドと変流器（ＣＴ）の連結部の説明図、（ｂ）はコイル電極の説明図。
【図５】高周波誘導加熱装置の冷媒の流れの説明図。
【図６】図３の高周波誘導加熱装置を用いて本発明の塗装塗り替え工法を実施する場合の説明図。
【図７】（ａ）は防錆材料として無機ジンクが用いられたＣ系塗装の概要説明図、（ｂ）は防錆材料として鉛丹が用いられたＡ系塗装の概要説明図。
【図８】防錆材料として無機ジンクが用いられたＣ系塗装の拡大断面写真。
【発明を実施するための形態】
【００１７】
（実施形態１）
本発明の第一の塗装塗り替え工法（以下「塗り替え工法」という）を、図面を参照して説明する。この実施形態の塗り替え工法は、図１に示すように、鋼部材Ｘの外側に宛がった誘導加熱装置１０の誘導加熱で鋼部材Ｘの表面を加熱して当該鋼部材Ｘ表面の塗装のうち錆止め層１の外側の外塗り層２を軟化させる軟化工程Ｓ１と、軟化した外塗り層２を剥離手段によって錆止め層１からシート状の塊として（シート状態で）剥離する剥離工程Ｓ２と、外塗り層２の剥離によって露出した錆止め層１に新たな塗料を塗って鋼部材Ｘの塗装を塗り替える塗り替え工程Ｓ３を備えたものである。本発明では誘導加熱装置に高周波誘導加熱装置（induction heating：ＩＨ）が適するが、可能であれば低周波誘導加熱装置を使用することもできる。以下では高周波誘導加熱装置を使用する場合を一例として説明する。本発明の波誘導加熱装置における冷却部は水冷式、空冷式、その他いずれの冷却方式でもよいが、以下では水冷式の場合を一例として説明する。本願の鋼部材Ｘには例えば橋梁の主桁等が含まれる。説明の便宜上、それぞれの工程の説明に先立ち、この実施形態の塗装系の概要について説明を行う。
【００１８】
［塗装系］
この実施形態の塗装系は、防錆材料として無機ジンクが用いられたＣ系塗装である。この塗装系は、図７（ａ）に示すように、ブラストされた鋼部材Ｘの表面（ブラスト面）に防錆材料として無機ジンク（無機ジンクリッチプライマーや無機ジンクリッチペイント等）が塗布され、その外側から霧状のミストコートが噴霧されて無機ジンク中の空気孔が埋められ、錆止め層１が形成されている。ミストコートの外側には、エポキシ樹脂が中塗りされ、そのエポキシ樹脂の外側にフッ素系樹脂やポリウレタン系樹脂が上塗りされて外塗り層２が形成されている。前記外塗り層２は一例であり、外塗り層２の構造はこれ以外であってもよい。
【００１９】
［軟化工程］
前記軟化工程Ｓ１は、高周波誘導加熱装置（以下「誘導加熱装置」という）１０の誘導加熱で鋼部材Ｘの表面を加熱して当該鋼部材Ｘ表面の塗装のうち錆止め層１の外側の外塗り層２を軟化させる工程である。この工程を経ることによって外塗り層２が錆止め層１から分離される（浮き上がる）。鋼部材Ｘの外側に誘導加熱装置１０を宛がい、当該誘導加熱装置１０に交流電源を供給して、誘導加熱により鋼部材Ｘの表面を加熱する。この状態を維持しながら、誘導加熱装置１０を鋼部材Ｘに沿って移動させる。誘導加熱装置１０の移動スピードは、加熱対象箇所に１〜２秒程度滞在するスピードとするのが好ましい。塗装剥離の対象とする鋼材表面の加熱温度は１００℃以上２５０℃未満、特に、１５０℃〜２００℃程度が適する。加熱温度が２５０℃を超えると過加熱により、塗装から有害成分が発生するおそれがあり、１００℃未満だと加熱不足により塗装の分離が不完全になるおそれがある。ただし、これらの数値は一例であり、塗装の種類や雰囲気温度、湿度、天気等の各種状況に応じて、最適な条件を選択すればよい。誘導加熱装置１０は、既存のものを用いることができる。
【００２０】
錆止め層１が鋼部材Ｘから分離せず、外塗り層２のみが錆止め層１から分離する理由は、（１）鋼部材Xと錆止め層１は金属系ということもあり樹脂系である外塗り層２の材料に比べ線膨張係数が低く伸びにくいのに対して、外塗り層２の線膨張係数が高く伸びやすいこと、（２）加熱によって外塗り層２の塗装が伸びて劣化すること、（３）鋼部材Ｘ表面がブラストされているため、図８に示すように、鋼部材Ｘ表面が機械的に微細な凹凸が生じ、そこに防錆材料（無機ジンクや後述する鉛丹。以下同じ。）も微細に凸凹状に密着すること（４）これら（１）、（２）、（３）の理由が複合されて生じること等が考えられる。
【００２１】
前記（１）の線膨張係数の差について説明すると、例えば、鉄（鋼部材）と無機ジンクの線膨張係数は１２０×１０−５程度、樹脂（外塗り層）の線膨張係数は８００×１０−５程度であり、両者の線膨張係数は大きく異なる。このため、無機ジンクと樹脂（外塗り層）の界面に差が生じ、鋼部材Ｘの表面を誘導加熱装置１０で加熱すると、錆止め層１が鋼部材Ｘから分離することなく、外塗り層２のみが錆止め層１から分離すると考えられる。
【００２２】
前記（２）の加熱による外塗り層２の劣化という点について説明すると、誘導加熱装置１０によって鋼部材Ｘが加熱され、その表面側の外塗り層２が加熱されると、塗装が軟化して劣化が生じる。これに対し、誘導加熱装置１０での加熱温度は鋼部材Ｘの耐熱温度以下であり、鋼部材Ｘや亜鉛を主成分とする無機ジンクの劣化は生じない。この結果、無機ジンクは鋼部材Ｘに固着したまま分離せず、劣化が生じた外側の外塗り層２のみが錆止め層１から分離すると考えられる。
【００２３】
前記（３）の鋼部材Ｘと防錆材料の密着性について説明すると、鋼部材Ｘの表面はブラストされて図７（ａ）（ｂ）及び図８のように粗面化されている（凹凸が存在している）ため、平滑な表面に塗布する場合に比べて、防錆材料が機械的に密着しやすくなると考えられる。
【００２４】
［剥離工程］
前記剥離工程Ｓ２は、前記軟化工程により軟化した外塗り層２を、既存のカワスキやスクレーパ等で錆止め層１から剥離する工程である。外塗り層２は前記軟化工程Ｓ１で軟化して錆止め層１から分離した状態であり、カワスキ等によってシート状態やあるいは飛散しないで固まった状態で剥離することができる。ただし、剥離後の錆止め層１の表面には若干の塗装が残るため、残った塗装はカワスキ等で掻きとるのが望ましい。剥離した又は掻き取った外塗り層の塗料は回収する（外塗り層回収工程：図１のＳ２ａ）。
【００２５】
［塗り替え工程］
前記塗り替え工程Ｓ３は、剥離工程Ｓ２での外塗り層２の剥離によって露出した錆止め層１の外側に、新たな塗料を塗って鋼部材Ｘの塗装を塗り替える工程である。この実施形態では、エポキシ樹脂を中塗りした後、そのエポキシ樹脂の外側にフッ素系樹脂又はポリウレタン系樹脂を上塗りする場合を一例としているが、外塗り層２はこれ以外の塗料で構成することもできる。錆止め層１に塗布する塗料は、剥離した塗装と同じものでも異なるものでもよい。塗料の塗布に際しては、下塗り、中塗り、上塗りを必要に応じて行うことができる。塗料の塗布量や塗布厚等は、既存の場合と同様とすることができる。また、新たな塗料を塗布する前に、露出した錆止め層１を洗浄するようにしてもよい。補足的に防錆材料を重ね塗りすることもできる。防錆材料を重ね塗りすることによって、防錆材料が剥離されて露出しているような場合でも、鋼部材Ｘの表面からの発錆を防止することができる。新たな塗料の付着を高めるためには、外塗り層を剥離して残した錆止め層１を、研削材に重曹を用いた重曹ブラスト、バキュームブラスト、レーザーブラスト等の各種ブラスト工法により再ブラストすることもできる（図１に仮想線で示すＳ２ｂ工程）。この再ブラストは錆止め層１の厚さ方向表層側が多少粗面化される程度の強さのブラストが望ましく、錆止め層１の厚さ方向のすべてが剥離する（損傷する）様な過度のブラストは避けるのが望ましい。
【００２６】
（実施形態２）
本発明の第二の塗り替え工法を、図面を参照して説明する。この実施形態の塗り替え工法は、図２に示すように、鋼部材Ｘの外側に宛がった誘導加熱装置１０の誘導加熱で鋼部材Ｘの表面を加熱して当該鋼部材Ｘ表面の塗装のうち錆止め層１の外側の外塗り層２を軟化させる軟化工程Ｓ１１と、軟化させた外塗り層２を剥離手段によって錆止め層１からシート状態やあるいは飛散しないで固まった状態で剥離する剥離工程Ｓ１２と、外塗り層２の剥離によって露出した錆止め層１を切削する切削工程Ｓ１３と、外塗り層２を剥離して残した錆止め層１を切削除去して露出させた鋼部材Ｘの表面（鋼部材露出面）に新防錆材料を塗布して新錆止め層を形成する錆止め層形成工程Ｓ１４と、新錆止め層の外側に新たな塗料を塗って鋼部材Ｘの塗装を塗り替える塗り替え工程Ｓ１５を備えたものである。説明の便宜上、それぞれの工程の説明に先立ち、この実施形態の塗装系の概要について説明を行う。
【００２７】
［塗装系］
この実施形態の塗装系は防錆材料として鉛丹あるいは鉛系錆止めペイントが用いられたＡ系塗装である。この塗装系は、図７（ｂ）に示すように、ブラストされた鋼部材Ｘの表面にエッチングプライマーが塗布され、そのエッチングプライマーの外側に鉛丹あるいは鉛系錆止めペイントが塗布されて錆止め層１が形成されている。鉛丹の外側には、フタル酸樹脂塗料等の樹脂塗料が塗布されて外塗り層２が形成されている。前記外塗り層２は一例であり、外塗り層２の構造はこれ以外であってもよい。
【００２８】
［軟化工程］
前記軟化工程Ｓ１１は、鋼部材Ｘの外側に宛がった誘導加熱装置１０の誘導加熱で鋼部材Ｘを加熱して当該鋼部材Ｘ表面の塗装のうち錆止め層１の外側の外塗り層２を軟化させる工程である。この工程を経ることによって外塗り層２が錆止め層１から分離される（浮き上がる）。錆止め層１が鋼部材Ｘから分離せず、外塗り層２のみが錆止め層１から分離する理由は、前記実施形態１における（１）〜（３）と同様である。
【００２９】
［剥離工程］
前記剥離工程Ｓ１２は、前記軟化工程Ｓ１１により軟化した外塗り層２を、既存のカワスキやスクレーパ等で錆止め層１から剥離する工程である。外塗り層２は前記軟化工程Ｓ１１で軟化して錆止め層１から分離した状態であり、カワスキ等によってシート状態で剥離することができる。剥離した外塗り層２にはＰＣＢが含まれていることもあるが、本発明の塗膜塗り替え工法によれば、外塗り層２をシート状態もしくは飛散しないで固まった状態で剥離することができるので、剥離片の回収が容易である。ただし、剥離後の錆止め層１の表面には若干の塗装が残るため、残った部分はカワスキ等で掻きとるのが望ましい。剥離した外塗り層２の塗料は回収する（図２の外塗り層回収工程（Ｓ１２ａ）。
【００３０】
［切削工程］
前記切削工程Ｓ１３は、外塗り層２の剥離によって露出した錆止め層１を切削する工程である。この切削工程Ｓ１３では前記錆止め層１の厚さ方向表層側を切削除去（一部切削除去）して厚さ方向鋼部材側（深層側）を残すことも、厚さ方向のすべてを切削除去（全部切削除去）して鋼部材Ｘを露出させることもできる。錆止め層１の切削には、飛散防止のため切削機械器具に集塵機能付きのものを使用するのが望ましい。例えば、既存のグラインダーやサンダー、カップブラシ、バキュームブラストレーザーブラスト等の機械器具を用いることができる。一部切削除去の場合も全部切削除去の場合も、切削除去された錆止め層１の錆止め塗料は回収する（図２のＳ１３ａ）。一部切削除去の場合は残された深層側の錆止め層（残存錆止め層）を、全部切削除去の場合は露出した鋼部材露出面を、再ブラスト加工（図２のＳ１３ｂ）して粗面化することもできる。この再ブラスト加工も残存錆止め層の表層側が多少粗面化される程度の強さのブラストが望ましく、残存錆止め層の厚さ方向のすべてが剥離する（損傷する）様な過度のブラストは避けるのが望ましい。鋼部材露出面の再ブラスト加工もその表面が多少粗面化される程度の強さのブラストが望ましい。この再ブラストにもバキュームブラストやレーザーブラスト等を用いることができる。この再ブラストにバキュームブラストやレーザーブラストを用いた場合、前記切削工程（図２の切削工程Ｓ１３）と再ブラスト工程を同時に行うことができる。
【００３１】
［錆止め層形成工程］
前記錆止め層形成工程Ｓ１４は、もとの錆止め層１のすべてを切削除去することによって露出した鋼部材露出面、又はもとの錆止め層１の表層部を切削除去して残した深層側の残存錆止め層の上に新たな防錆材料を塗布して新たな錆止め層を形成する工程である。錆止め層はこれ以外の方法で形成することもできる。この場合、防錆効果のある新たな錆止め材を塗布して新錆止め層を形成し、その新錆止め層に新たな塗料を塗って新外塗り層を形成する。新錆止め層は鋼（Ｆｅ）よりもイオン化傾向の大きな亜鉛、つまりＺｎを主体とした新防錆材料が適する。この新防錆材料を塗布して新錆止め層を形成することにより、新防錆材料とその上に塗布した新塗料との電気化学的作用による犠牲防食作用を得ることができる。新防錆材料としては、例えば、有機ジンクリッチペイントや無機ジンクリッチペイントを用いることができる。無機ジンクリッチペイントの空気孔は、霧状のミストコートを噴霧することによって封孔する。
【００３２】
［塗り替え工程］
前記塗り替え工程Ｓ１５は、前記錆止め層形成工程Ｓ１４により形成された新たな錆止め層の外側に新たな塗料を塗って新外塗り層を形成する工程である。この実施形態では、前記新錆止め層の外側（上）にエポキシ樹脂が中塗りされ、そのエポキシ樹脂の外側にフッ素系樹脂やポリウレタン系樹脂が上塗りされて外塗り層が形成してある。前記新外塗り層は一例であり、新外塗り層の構造はこれ以外であってもよい。
【００３３】
（誘導加熱装置）
本発明の塗り替え工法は、例えば、図３〜図６に示す誘導加熱装置１０を用いて実施することができる。この誘導加熱装置１０は、加熱ヘッド１１と、変流器ＣＴと、高周波電源１２（図５、図６）と、循環装置１３（図５）を備えたものである。誘導加熱装置１０が低周波誘導加熱装置の場合は、図５の高周波電源１２は低周波電源となる。図５の循環装置１３は水冷式の場合であるが、空冷式、その他の冷却方式であってもよい。
【００３４】
前記加熱ヘッド１１は、ベース１４と、加熱コイル１５と、加熱コイル１５の両端部に設けられたコイル電極１６ａ、１６ｂと、ベース１４から立設されて対向配置された二枚の支持材１８と、両支持材１８間に配置固定された機器取付け部２０と、機器取付け部２０に取り付けられたセンサ取付け部２１を備えている。
【００３５】
前記加熱コイル１５には金属パイプが使用され、その金属パイプの内部空間は冷媒通路として冷却媒体、例えば冷却水や冷却空気（冷却ガス）を流して循環させられるようにしてある。図３に示す加熱コイル１５は一本の金属パイプが平面視楕円形状に曲げ加工されたものであり、その外周面には絶縁処理が施されている。加熱コイル１５は、平面視楕円形状の部分がベース１４のセット空間に配置され、その両端部にコイル電極１６ａ、１６ｂが設けられている。加熱コイル１５の両端部は、それぞれのコイル電極１６ａ、１６ｂに設けられた通孔２２に連結され、加熱コイル１５内に冷却媒体を循環させられるようにしてある。通孔２２の上下には止め孔２３が開口されている。
【００３６】
前記二つの支持材１８はＬ字状部材であり、両支持材１８の間に機器取付け部２０が設けられている。一例として図３に示す機器取付け部２０は金属平板であり、後端側に凹部２４が設けられている。凹部２４には、変流器ＣＴとの連結固定に用いる連結材２５の一部が嵌合するようにしてある。機器取付け部２０の上面には、側面視三角形状の台座２６が設けられ、その台座２６の上面にセンサ取付け部２１が設けられている。センサ取付け部２１には、開口部が形成され、その開口部に非接触の温度センサ２７を差し込めるようにしてある。温度センサ２７には汎用の非接触の温度センサ２７を使用することができる。温度センサ２７は、加熱コイル１５を鋼部材Ｘの外周に宛がったときに、当該鋼部材Ｘ表面までの距離が１００ｍｍ程度となるようにするのが適する。ただし、この数値は一例であり、これ以外であってもよい。
【００３７】
前記変流器ＣＴは、加熱ヘッド１１及び高周波電源１２に連結され、高周波電源１２からの電流を加熱コイル１５に供給するのに適した電流（大電流）に変換するものである。変流器ＣＴには、産業用ＩＨに汎用の変流器を使用することができる。現場作業の利便性の面から、携行可能なハンディー式の変流器ＣＴが好ましい。
【００３８】
前記変流器ＣＴには前記連結材２５が連結されている。一例として図４（ａ）に示す連結材２５は二つの金属製のブロックであり、当該ブロックの上面に凸部２８が形成されている。連結材２５の側方には、作業者が作業時に握るハンドル３０が設けられている。連結材２５の前面には半円盤状の給電部（外部電極）２９ａ、２９ｂが固定されている。図４（ａ）の外部電極２９ａ、２９ｂは肉厚の銅板であり、ほぼ中央部に通孔３１が貫通され、その上下に止め孔３２が開口されている。通孔３１の端面には漏洩防止用のパッキン３３が嵌合されている。パッキン３３はゴム、樹脂等の弾性材で成型されている。外部電極２９ａ、２９ｂは銅以外の金属製であってもよい。
【００３９】
前記変流器ＣＴは、連結材２５を加熱ヘッド１１の機器取付け部２０に固定することによって、加熱ヘッド１１に連結されている。具体的には、変流器ＣＴの外部電極２９ａ、２９ｂとコイル電極１６ａ、１６ｂを突き合わせ、通孔２２、３１同士を連通させるとともに、連結材２５の凸部２８を機器取付け部２０の凹部２４に嵌合し、所定箇所を螺子止めすることによって、変流器ＣＴと加熱ヘッド１１とが連結されている。
【００４０】
変流器ＣＴには、蛇腹式の保護ホース３４が接続されている。保護ホース３４内には電源ケーブル（図示しない）が配設されるとともに、冷媒ホースが配管されている。電源ケーブルは外部電極２９ａ、２９ｂと変流器ＣＴの間に配線され、変流器ＣＴから外部電極２９ａ、２９ｂに交流電流を給電し、その外部電極２９ａ、２９ｂと接続されるコイル電極１６ａ、１６ｂから加熱コイル１５に交流電流が供給されるようにしてある。冷媒ホースは加熱コイル１５内に冷却媒体を供給する供給ホース３５と加熱コイル１５内を通過した冷却媒体が戻る戻りホース３６を備えている。両ホース３５、３６は循環装置１３と外部電極２９ａ、２９ｂの通孔３１に連結され、循環装置１３−吸水ホース３５−高周波電源１２の冷却板３８−外部電源２９ａ、２９ｂの通孔３１−コイル電極１６ａ、１６ｂの通孔２２−加熱コイル１５内の冷媒通路−戻りホース３６−循環装置１３の冷却経路を循環して、前記冷却板３８及び加熱コイル１５が冷却されるようにしてある。前記冷却経路には、冷却媒体の温度を計測する白金側温体３９とともに、流量調整用の電磁バルブ４０及び逆流防止弁４１が設けられている。
【００４１】
前記保護ホース３４の外側にはケーブル４２が配設され、その一端側に温度センサ２７が、他端側に温度センサ２７からの検知信号を増幅する増幅器４３が接続されている。
【００４２】
図示は省略するが、前記誘導加熱装置１０は、例えば、電源スイッチ、出力コントローラ、タイマ、パワーメータ、ワーク温度表示器、冷媒温度表示器、加熱オン中表示灯、アラームリセットスイッチ、非常停止スイッチ、非接触センサアンプ、変流器ＣＴの押釦スイッチ等を備えた制御盤で操作することができる。制御盤は遠隔操作することもできる。
【００４３】
前記電源スイッチは電源を入れるもの、出力コントローラは出力調整ボリュームにて出力を設定するもの、タイマは加熱オフ時間を設定するもの、パワーメータは加熱オン時の電力を表示するもの、ワーク温度表示器は非接触の温度センサ２７（図６）の上限温度を設定するもの、冷媒温度表示器は冷却媒体入口側の白金測温体３９（図５）の上限温度を設定するもの、加熱オン中表示灯は変流器ＣＴ側の加熱スイッチがオンであることを示すもの、アラームリセットスイッチはアラームをリセットするもの、非常停止スイッチは非常時に加熱オンを停止するもの、非接触センサアンプ（温度センサアンプ）は非接触の温度センサ２７（図６）の検知信号を取込んで増幅するもの、変流器ＣＴの押釦スイッチは加熱オンと加熱オフを切り替えるものである。
【００４４】
前記使用装置は一例であり、本発明の塗り替え工法は他の誘導加熱装置を用いて実施することもできる。
【００４５】
（実施例１）
本発明の塗り替え工法の第一の実施例を、図１を参照して説明する。この実施例は、前記使用装置を用いて前記実施形態１に記載の塗り替え工法を実施する場合の例である。
（１）塗装の塗り替えに先立ち、足場や飛散防止設備等を準備する（事前準備）。
（２）前記誘導加熱装置１０を、塗り替え対象である鋼部材Ｘの表面に宛がう。
（３）鋼部材Ｘの表面に宛がった状態で、変流器ＣＴのスイッチをオンにして誘導加熱装置１０に交流電源を供給し、誘導加熱により鋼部材Ｘを加熱する。
（４）前記（３）の状態を維持しながら、誘導加熱装置１０を鋼部材Ｘに沿って移動させる。このとき、誘導加熱装置１０の移動スピードは、加熱対象箇所が１５０℃から２００℃程度となるスピードとするのが好ましい。
（５）誘導加熱装置１０による誘導加熱によって鋼部材Ｘを加熱すると、その熱によって外塗り層２が軟化して錆止め層１から分離する（（２）〜（５）が軟化工程Ｓ１）。
（６）錆止め層１から分離した外塗り層２を、カワスキやスクレーパ等でシート状態あるいは飛散しないような状態で剥離する。剥離後の錆止め層１の表面に塗装が残っているときは、残った塗装もカワスキやスクレーパ等で掻きとる（剥離工程Ｓ２）。
（７）シート状態あるいは飛散しないような状態で剥離した剥離片及びカワスキ等で掻きとった残りの塗装片を回収する（外塗り層回収工程Ｓ２ａ）。場合によっては、外塗り層との付着力を高めるため、研削材に重曹を用いた重曹ブラストや素地調整の可能なバキュームブラストやレーザーブラストで、錆止め層１の表面をブラストする（再ブラスト工程：図１のＳ２ｂ）こともできる。この場合のブラストは錆止め層１を過度に傷つけない程度に行う。
（８）外塗り層２の剥離によって露出した錆止め層１の外側又は前記のように再ブラストした錆止め層１の外側に、新塗料を塗り、新外塗り層を形成する（塗り替え工程Ｓ３）。
【００４６】
（実施例２）
本発明の塗り替え工法の第二の実施例を、図２を参照して説明する。この実施例は、前記使用装置を用いて前記実施形態２に記載の塗り替え工法を実施する場合の例である。
（１）塗装の塗り替えに先立ち、足場や飛散防止設備等を準備する（事前準備）。
（２）前記誘導加熱装置１０を、塗り替え対象である鋼部材Ｘの表面に宛がう。
（３）鋼部材Ｘの表面に宛がった状態で、変流器ＣＴのスイッチをオンにして誘導加熱装置１０に交流電源を供給し、誘導加熱により鋼部材Ｘを加熱する。
（４）前記（３）の状態を維持しながら、誘導加熱装置１０を鋼部材Ｘに沿って移動させる。このとき、誘導加熱装置１０の移動スピードは、加熱対象箇所が１５０℃から２００℃程度となるスピードとするのが好ましい。
（５）誘導加熱装置１０による誘導加熱によって鋼部材Ｘを加熱すると、その熱によって外塗り層２が軟化して錆止め層１から分離する（（２）〜（５）が軟化工程Ｓ１１）。
（６）錆止め層１から分離した外塗り層２を、カワスキやスクレーパ等でシート状態あるいは飛散しないような状態で剥離する。剥離後の錆止め層１の表面に塗装が残っているときは、残った塗装もカワスキやスクレーパ等で掻きとる（剥離工程Ｓ１２）。
（７）シート状態あるいは飛散しないような状態で剥離した剥離片及びカワスキ等で掻きとった残りの塗装片を回収する（外塗り層回収工程Ｓ１２ａ）。
（８）外塗り層２の剥離によって露出した錆止め層１を、グラインダーやサンダー、カップブラシ、バキュームブラスト、レーザーブラスト等の機械器具によって切削除去して鋼部材Ｘの表面の一部もしくはすべてを露出させる。
（９）切削した錆止め層１の切削粉は回収する（錆止め層回収工程Ｓ１３ａ）。ただし、バキュームブラストの場合は回収機能があるため、ブラストとは別に回収する必要はない。レーザーブラストの場合、塗膜は気化する。
（１０）錆止め層１の切削によって露出した鋼部材露出面に新たな錆止め材として無機ジンクを塗布し、その無機ジンクの外側から霧状のミストコートを噴霧して無機ジンク中の空気孔を埋めて新たな錆止め層１を形成する（錆止め層形成工程Ｓ１４）。新防錆材料の塗布前に鋼部材Ｘをバキュームブラスト等により再度ブラストしてもよい（再ブラスト工程Ｓ１３ｂ）。バキュームブラストやレーザーブラストの場合、錆止め層回収工程Ｓ１３ａと再ブラスト工程Ｓ１３ｂを同時に行うことができる。
（１１）新たな錆止め層１の外側に新塗料を塗り、新たな外塗り層２を形成する（塗り替え工程Ｓ１５）。
【００４７】
（その他の実施例）
前記両実施例は一例であり、本発明の塗装塗り替え工法は、これ以外の手順で実施することもできる。
【産業上の利用可能性】
【００４８】
本発明の塗り替え工法は、各種鋼構造物の塗装の塗り替えに適用することができるが、鋼橋の鋼桁や海洋構造物、タンク、水門、プラント、各種鉄塔といった重防食塗装が採用される各種鋼部材の塗装の塗り替えに特に適する工法である。
【符号の説明】
【００４９】
１      錆止め層
２      外塗り層
１０    高周波誘導加熱装置（誘導加熱装置）
１１    加熱ヘッド
１２    高周波電源
１３    循環装置
１４    ベース
１５    加熱コイル
１６ａ、１６ｂ  コイル電極
１８    支持材
２０    機器取付け部
２１    センサ取付け部
２２    通孔
２３    止め孔
２４    凹部
２５    連結材
２６    台座
２７    温度センサ
２８    凸部
２９ａ、２９ｂ  給電部（外部電極）
３０    ハンドル
３１    通孔
３２    止め孔
３３    パッキン
３４    保護ホース
３５    供給ホース
３６    戻りホース
３８    冷却板
３９    白金側温体
４０    流量調整バルブ
４１    逆流防止弁
４２    ケーブル
４３    増幅器
ＣＴ    変流器
Ｘ      鋼部材
【図１】
2018015761.tif 000003
【図２】
2018015761.tif 000004
【図３】
2018015761.tif 000005
【図４】
2018015761.tif 000006
【図５】
2018015761.tif 000007
【図６】
2018015761.tif 000008
【図７】
2018015761.tif 000009
【図８】
2018015761.tif 000010